(57)【要約】  本明細書では、改善型の電解質組成物が提供される。改善された性能は、放電レートサイクリングの向上、容量の向上、クーロン効率の向上、またはサイクリング時の容量の向上として実現され得る。【選択図】図５
2021503692.tif 000002
【特許請求の範囲】
【請求項１】
カソード活物質を有するカソードと、
アノード活物質を有するアノードと、
前記カソードと前記アノードの間のセパレータと、
リチウム塩および非水性電解質溶媒の組成物を有する電解質と、を備え、該非水性電解質溶媒の組成物は、エチレンカーボネート（ＥＣ）と、エチルメチルカーボネート（ＥＭＣ）、ジメチルカーボネート（ＤＭＣ）およびプロピレンカーボネート（ＰＣ）の少なくとも１つから選択される追加溶媒とを含み、ＥＣと該追加溶媒の体積比が１：２から１：４であることを特徴とするエネルギー貯蔵装置。
【請求項２】
前記電解質溶媒は、ＥＣ／ＥＭＣ／ＤＭＣ／ＰＣを１：２：０．１：０．０２の体積比で含むことを特徴とする請求項１に記載のエネルギー貯蔵装置。
【請求項３】
前記電解質溶媒は、ＥＣ／ＤＭＣを１：３の体積比で含むことを特徴とする請求項１に記載のエネルギー貯蔵装置。
【請求項４】
前記電解質溶媒は、ＥＣ／ＥＭＣを１：２．４の体積比で含むことを特徴とする請求項１に記載のエネルギー貯蔵装置。
【請求項５】
前記電解質溶媒は、ＥＣ／ＥＭＣ／ＤＭＣを１：０．５：３の体積比で含むことを特徴とする請求項１に記載のエネルギー貯蔵装置。
【請求項６】
前記電解質溶媒は、ＥＣ／ＥＭＣ／ＤＭＣを１：１：１の体積比で含むことを特徴とする請求項１に記載のエネルギー貯蔵装置。
【請求項７】
前記電解質溶媒は、ＥＣ／ＥＭＣを１：４の体積比で含むことを特徴とする請求項１に記載のエネルギー貯蔵装置。
【請求項８】
前記電解質溶媒は、ＥＣ／ＤＭＣを１：４の体積比で含むことを特徴とする請求項１に記載のエネルギー貯蔵装置。
【請求項９】
前記アノード活物質は、天然黒鉛を含むことを特徴とする請求項１に記載のエネルギー貯蔵装置。
【請求項１０】
前記アノード活物質は、表面修飾された人工黒鉛を含むことを特徴とする請求項１に記載のエネルギー貯蔵装置。
【請求項１１】
前記アノード活物質は、薄片状の人工黒鉛を含むことを特徴とする請求項１に記載のエネルギー貯蔵装置。
【請求項１２】
前記カソード活物質は、層状のリチウムニッケルマンガンコバルト酸化物（ＮＭＣ）を含むことを特徴とする請求項１に記載のエネルギー貯蔵装置。
【請求項１３】
前記カソード活物質は、硫黄または硫黄含有物質を含むことを特徴とする請求項１に記載のエネルギー貯蔵装置。
【請求項１４】
前記リチウム塩は、ＬｉＰＦ６であることを特徴とする請求項１に記載のエネルギー貯蔵装置。
【請求項１５】
前記エネルギー貯蔵装置は、少なくとも約１５０ｍＡｈ／ｇの第１充電容量を有することを特徴とする請求項１に記載のエネルギー貯蔵装置。
【請求項１６】
前記エネルギー貯蔵装置は、少なくとも約１００ｍＡｈ／ｇの第１放電容量を有することを特徴とする請求項１に記載のエネルギー貯蔵装置。
【請求項１７】
前記エネルギー貯蔵装置は、少なくとも約７０％の効率を有することを特徴とする請求項１に記載のエネルギー貯蔵装置。
【請求項１８】
前記エネルギー貯蔵装置は、５００サイクル後の容量維持率を少なくとも約８０％有することを特徴とする請求項１に記載のエネルギー貯蔵装置。
【請求項１９】
前記エネルギー貯蔵装置は、１Ｃでの充電容量維持率を少なくとも約９４％有することを特徴とする請求項１に記載のエネルギー貯蔵装置。
【請求項２０】
前記エネルギー貯蔵装置は、１Ｃでの放電容量維持率を少なくとも６５％有することを特徴とする請求項１に記載のエネルギー貯蔵装置。
【請求項２１】
ハウジングを設け、
前記ハウジングに、アノード、カソード、および該アノードと該カソードの間のセパレータを配置し、該アノードと該カソードの少なくとも一方には溶媒残留物がなく、
前記ハウジングに、リチウム塩および非水性電解質溶媒組成物を有する電解質を配置し、該非水性電解質溶媒組成物は、エチレンカーボネート（ＥＣ）とエチルメチルカーボネート（ＥＭＣ）、ジメチルカーボネート（ＤＭＣ）およびプロピレンカーボネート（ＰＣ）の少なくとも１つから選択される追加溶媒とを含み、ＥＣと該追加溶媒の体積比が１：２から１：４であることを特徴とするエネルギー貯蔵装置の製造方法。
【発明の詳細な説明】
【技術分野】
【０００１】
本出願は、２０１７年１１月１７日に出願され、「乾電池用電極のための非水性溶媒電解質およびその組成物」と題された米国仮出願第６２／５８８，１７４号に基づく優先権の利益を主張し、当該出願の開示内容は全体として本明細書に含まれる。
【０００２】
本発明は、一般的には、エネルギー貯蔵装置に関し、具体的には、エネルギー貯蔵装置に用いられる改良された電解質組成物に関する。
【背景技術】
【０００３】
電気エネルギー蓄電池は、電子、電気機械、電気化学および他の有用なデバイスに電力を供給するために広く使用されている。そのような電池には、一次化学電池、二次（充電式）電池、燃料電池およびウルトラキャパシタを含む様々な種類のキャパシタが含まれる。キャパシタなどのエネルギー貯蔵装置の動作電圧と温度を増やすことは、エネルギー貯蔵性能を高め、電力性能を高め、実際の使用例を広げるために望ましい。
【発明の概要】
【発明が解決しようとする課題】
【０００４】
リチウムイオン電池は、例えば、消費者向け装置、生産性装置およびバッテリー駆動車両などの、多くの商業的および工業的用途における電源として信頼されてきた。しかしながら、エネルギー貯蔵装置に対する要求は、継続的かつ急速に高まっている。例えば、自動車業界では、プラグインハイブリッド車や純粋な電気自動車など、コンパクトで効率的なエネルギー貯蔵に依存する車両が開発されている。リチウムイオン電池は、将来の需要を満たすのに適しているが、１回の充電でより遠くへ移動可能な長寿命のバッテリーを提供するには、エネルギー密度の改善が必要である。
【０００５】
電解質は、従来のリチウムイオン電池の電気化学的性能と安全性を決定する重要な構成要素の1つである。電極と電解質の互換性は、ある程度電池の性能を左右する。さらに、電極がより厚く、および／または重くなるにつれて、電解質システムは電池の中で高性能を達成するために重要な役割を果たす。
【課題を解決するための手段】
【０００６】
先行技術を超えて達成される本発明とその優位性を要約する目的で、本明細書において本発明の特定の目的とその優位性について説明する。このような目的または優位性のすべてが本発明の特定の実施形態において達成されるわけではない。したがって、例えば、当業者は、本明細書において教示または示唆される他の目的または優位性を必ずしも達成する必要はなく、本明細書において教示される１つのまたは一群の優位性を達成または最適化する方法により、本発明を具体化または実行できることを認識する。
【０００７】
第１の態様では、エネルギー貯蔵装置は、本明細書で提供される改良された電解質組成物を含むことができる。いくつかの実施形態では、エネルギー貯蔵装置はリチウムイオン電池である。
【０００８】
一の実施形態は、カソード活物質を含むカソードと、アノード活物質を含むカソードと、前記カソードと前記アノードの間のセパレータと、リチウム塩および非水性電解質溶媒の組成物を有する電解質と、を備え、前記非水性電解質溶媒の組成物は、エチレンカーボネート（ＥＣ）とエチルメチルカーボネート（ＥＭＣ）、ジメチルカーボネート（ＤＭＣ）およびプロピレンカーボネート（ＰＣ）の少なくとも１つから選択される追加溶媒とを含み、ＥＣと該追加溶媒の体積比が１：２から１：４であることを特徴とするエネルギー貯蔵装置である。
【０００９】
他の実施形態は、エネルギー貯蔵装置の製造方法である。前記製造方法は、ハウジングを設け、前記ハウジングに、アノード、カソード、および該アノードと該カソードの間のセパレータを配置し、該アノードと該カソードの少なくとも一方には溶媒残留物がなく、前記ハウジングに、リチウム塩および非水性電解質溶媒組成物を有する電解質を配置し、該非水性電解質溶媒組成物は、エチレンカーボネート（ＥＣ）とエチルメチルカーボネート（ＥＭＣ）、ジメチルカーボネート（ＤＭＣ）およびプロピレンカーボネート（ＰＣ）の少なくとも１つから選択される追加溶媒とを含み、ＥＣと該追加溶媒の体積比が１：２から１：４であることを特徴とする。
【００１０】
これらの実施形態はすべて、本明細書に開示されている本発明の範囲内に示されている。本発明のこれらおよび他の実施形態は、添付図面を参照した好ましい実施形態についての以下の詳細な説明から当業者に容易に明らかになり、本発明は、開示される特定の好ましい実施形態に限定されない。
【図面の簡単な説明】
【００１１】
【図１】図１は、改良された電解質組成物を有するエネルギー貯蔵装置の例示的な実施形態を示す縦断面図である。
【図２】図２は、改良された電解質組成物を有するエネルギー貯蔵装置の実施形態を示す。
【図３Ａ】図３Ａは、実施例１に係るハーフセル形式の天然黒鉛電極の充電および放電容量を示す
【図３Ｂ】図３Ｂは、実施例１に係るハーフセル形式の天然黒鉛電極のクーロン効率を示す。
【図４Ａ】図４Ａは、実施例１に係るハーフセル構造の乾電池電極プロセス１によって製造された人工黒鉛電極の充電および放電容量を示す。
【図４Ｂ】図４Ｂは、実施例１に係るハーフセル構造の乾電池電極プロセス２によって製造された人工黒鉛電極の充電および放電容量を示す。
【図５】図５は、実施例１に係るハーフセル構造のプロセス３によって製造された人工黒鉛電極の充電および放電容量を示す。
【図６Ａ】図６Ａは、実施例１に係るハーフセル形式の薄片状の人工黒鉛電極の充電および放電容量を示す。
【図６Ｂ】図６Ｂは、実施例１に係るハーフセル形式の薄片状の人工黒鉛電極のクーロン効率を示す。
【図７Ａ】図７Ａは、実施例１に係るＮＭＣ／黒鉛フルセルの充電および放電容量を示す。
【図７Ｂ】図７Ｂは、実施例１に係るＮＭＣ／黒鉛フルセルのクーロン効率を示す。
【図８Ａ】図８Ａは、実施例２に係る組成物１および３のＮＭＣ８１１／黒鉛フルセルの充電および放電容量を示す。
【図８Ｂ】図８Ｂは。実施例２に係る組成物１および３のＮＭＣ６２２／黒鉛フルセルの充電および放電容量を示す。
【図８Ｃ】図８Ｃは、実施例２に係る組成物１及び３のＮＭＣ８１１／黒鉛およびＮＭＣ６２２／黒鉛フルセルのクーロン効率を示す。
【図９Ａ】図９Ａは、実施例２に係る組成物１の電解質を有するＮＭＣ６２２／黒鉛フルセルの放電容量維持率を示す。
【図９Ｂ】図９Ｂは、実施例２に係る組成物１の電解質を有するＮＭＣ６２２／黒鉛フルセルの充電容量維持率を示す。
【図１０Ａ】図１０Ａは、実施例２に係る組成物３の電解質を有するＮＭＣ６２２／黒鉛フルセルの放電容量維持率を示す。
【図１０Ｂ】図１０Ｂは、実施例２に係る組成物３の電解質を有するＮＭＣ６２２／黒鉛フルセルの充電容量維持率を示す。
【発明を実施するための形態】
【００１２】
本明細書において使用される「バッテリー」および「キャパシタ」という用語は、当業者にとって一般的および習慣的な意味が与えられる。「バッテリー」および「キャパシタ」という用語は、互いに排他的ではない。キャパシタまたはバッテリーは、単独で、または、マルチセルシステムの構成要素として動作する単一の電気化学セルである。
【００１３】
本明細書において使用される場合、エネルギー貯蔵装置の電圧は単一のバッテリーまたはキャパシタセルの動作電圧である。電圧は、定格電圧を超えるか、負荷を受けて定格電圧を下回るか、または、製造公差によって異なる。
【００１４】
本明細書に記載されるように、「自己支持型」の電極膜または活性層は、電極膜または層が自立できるように、膜または層を支持し、その形状を維持するために十分なバインダマトリックス構造を組み込んだ電極膜または層である。エネルギー貯蔵装置に組み込まれる場合、自己支持型の電極膜または活性層は、そのようなバインダマトリックス構造を組み込んだものである。一般的に、および使用される方法によって、そのような電極膜または活性層は、集電体や他の膜などの外部の支持要素を用いることなくエネルギー貯蔵装置の製造工程で使用されるほど十分な強度を有する。例えば、「自己支持型」電極膜は、他の支持要素なしに電極製造工程中で、巻き取られ、取り扱われ、巻き出されるのに十分な強度を有することができる。
【００１５】
本明細書に記載されるように、「溶媒を含まない」電極膜とは、検出可能な処理溶媒、処理溶媒残留物、または処理溶媒不純物を含まない電極膜である。処理溶媒または従来の溶媒には有機溶媒が含まれる。カソード電極膜またはアノード電極膜などの乾式電極膜は無溶媒であり得る。
【００１６】
「湿式」電極または「湿式工程」電極は、活性材料、バインダおよび処理溶媒のスラリー、処理溶媒残留物、および／または処理溶媒不純物を含む少なくとも１つの工程によって製造された電極である。湿式電極は、必要に応じて添加剤を含んでいてもよい。
【００１７】
本発明の様々な実施形態は、改善された性能を有するエネルギー貯蔵装置のための電解質組成物に関する。エネルギー貯蔵装置は、一実施形態では、リチウムイオンベースのバッテリーであってもよい。
【００１８】
一実施形態は、改良された非水性電解質溶媒ブレンドを有するエネルギー貯蔵装置である。改良された電解質は、粘度、湿潤性、および導電率などの電解質の物理的および化学的特性を改善することができる。電解質の性能効果は、粘度や湿潤性などの物理的特性、および、電極表面たとえば黒鉛表面上の溶媒の反応性などの化学的または電気化学的特性に一部起因することができる。活物質の粒子の形状もまたそのような役割を果たすことができる。たとえば、黒鉛材料の粒子は、球状黒鉛（ポテト型黒鉛としても知られる）または薄片状黒鉛であってもよい。
【００１９】
一実施形態において、電解質組成物は、電極、特に乾式処理された電池電極の電気化学的性能を際立たせる。本開示は、比較的厚いまたは高負荷の電池電極とともに使用するための電解質組成物を提供する。本明細書で提供される改良された電解質組成物の放電速度性能は、典型的なリチウムイオン電池電解質と比較することができる。
【００２０】
一実施形態では、改良された電解質組成物は、リチウム塩、非水性または有機溶媒の混合物などの電解質溶媒、および任意で１つまたは複数の添加剤を含むことができる。例えば、改良された電解質は、例えば、エチレンカーボネート（ＥＣ）、プロピレンカーボネート（ＰＣ）、ビニルエチレンカーボネート（ＶＥＣ）、ビニレンカーボネート（ＶＣ）、フルオロエチレンカーボネート（ＦＥＣ）、およびそれらの組み合わせなどの１つまたは複数のカーボネートを含んでいてもよい。また電解質は、例えば、ジメチルカーボネート（ＤＭＣ）、ジエチルカーボネート（ＤＥＣ）、エチルメチルカーボネート（ＥＭＣ）、およびそれらの組み合わせなどの１つまたは複数の非環式カーボネートを含んでいてもよい。
【００２１】
一般に、リチウム塩は、レドックス安定なアニオンを含むことができる。いくつかの実施形態では、アニオンは一価であってもよい。いくつかの実施形態において、リチウム塩は、ヘキサフルオロホスフェート（ＬｉＰＦ６）、テトラフルオロホウ酸リチウム（ＬｉＢＦ４）、過塩素酸リチウム（ＬｉＣｌＯ４）、リチウムビス（トリフルオロメタンスルホニル）イミド（ＬｉＮ（ＳＯ２ＣＦ３）２）、トリフルオロメタンスルホン酸リチウム（ＬｉＳＯ３ＣＦ３）、およびそれらの組み合わせから選択することができる。いくつかの実施形態において、電解質は、ヘキサフルオロホスフェート、テトラフルオロボレートおよびヨウ化物からなる群から選択されるアニオンを含むことができる。いくつかの実施形態では、塩濃度は、約０．１ｍｏｌ／Ｌ（Ｍ）から約５Ｍ、約０．２Ｍから約３Ｍ、または約０．３Ｍから約２Ｍであってもよい。さらなる実施形態では、電解質の塩濃度は、約０．７Ｍから約１Ｍでもよい。特定の実施形態では、電解質の塩濃度は、約０．２Ｍ、約０．３Ｍ、約０．４Ｍ、約０．５Ｍ、約０．６Ｍ、約０．７Ｍ、約０．８Ｍ、約０．９Ｍ、約１Ｍ、約１．１Ｍ、約１．２Ｍ、またはそれらの間の任意の範囲の値でもよい。
【００２２】
いくつかの実施形態において、本明細書で提供されるエネルギー貯蔵装置の電解質は、液体溶媒を含むことができる。本明細書で提供される溶媒は、電解質のすべての成分を溶解する必要はなく、任意の成分を完全に溶解する必要もない。さらなる実施形態では、溶媒は有機溶媒でもよい。いくつかの実施形態では、溶媒は、カーボネート基、エーテル基および／またはエステル基から選択される１つ以上の官能基を含んでいてもよい。いくつかの実施形態では、溶媒は、本明細書に記載されるカーボネートを含んでいてもよい。さらなる実施形態では、カーボネートは、例えば、エチレンカーボネート（ＥＣ）、プロピレンカーボネート（ＰＣ）、ビニルエチレンカーボネート（ＶＥＣ）、ビニレンカーボネート（ＶＣ）、フルオロエチレンカーボネート（ＦＥＣ）などの環状カーボネート、またはそれらの組み合わせから選択することも可能であり、また例えば、ジメチルカーボネート（ＤＭＣ）、ジエチルカーボネート（ＤＥＣ）、エチルメチルカーボネート（ＥＭＣ）などの非環式カーボネート、またはそれらの組み合わせから選択することも可能である。特定の実施形態では、電解質は、ＬｉＰＦ６および１つまたは複数のカーボネートを含むことができる。
【００２３】
本明細書で提供される電解質組成物は、所定の組成物における個々の溶媒比を調整することによってさらに最適化することができる。例えば、エネルギー貯蔵装置は、エチレンカーボネート（ＥＣ）および少なくとも１つの追加の溶媒を含む非水性電解質溶媒組成物を含み得る。一実施形態では、追加の溶媒は、エチルメチルカーボネート（ＥＭＣ）、ジメチルカーボネート（ＤＭＣ）、またはプロピレンカーボネート（ＰＣ）を含み得る。いくつかの実施形態では、ＥＣと追加の溶媒との体積比が約１：２から約１：４であるが、他の範囲も考えられる。
【００２４】
本明細書で提供される電解質組成物は、１つまたは複数の添加剤をさらに含むことができる。添加剤は、例えば、リチウム塩または液状添加剤であってもよい。リチウム塩の例としては、ＬｉＣｌＯ４、ＬｉＢＦ４、ＣＦ３ＳＯ２ＮＬｉＳＯ２ＣＦ３、Ｃ４Ｆ１０ＬｉＮＯ４Ｓ２およびそれらの組み合わせであり、様々な塩濃度比のものである。添加剤は、ＳＥＩ組成物の改良と湿潤速度の向上のために選択され、例えば、ビニレンカーボネート、ビニルエチレンカーボネート、フルオロエチレンカーボネート、シクロヘキサンなども含まれる。いくつかの実施形態では、電解質組成物はリチウム塩添加剤を約０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、３％、４％、５％、またはそれらの間の任意の範囲の値でもよい。
【００２５】
いくつかの実施形態では、電解質溶媒は、体積比率１：２：０．１：０．０２のＥＣ／ＥＭＣ／ＤＭＣ／ＰＣ溶媒を含むことができる。いくつかの実施形態では、電解質溶媒は、体積比率１：３のＥＣ／ＤＭＣを含む。いくつかの実施形態では、電解質溶媒は、体積比率１：３のＥＣ／ＥＭＣを含む。いくつかの実施形態では、電解質溶媒は、体積比率１：２．４のＥＣ／ＥＭＣを含む。いくつかの実施形態では、電解質溶媒は、体積比率１：０．５：３のＥＣ／ＥＭＣ／ＤＭＣを含む。いくつかの実施形態では、電解質溶媒は、体積比率１：１：１のＥＣ／ＥＭＣ／ＤＭＣを含む。いくつかの実施形態では、電解質溶媒は、体積比率１：４のＥＣ／ＥＭＣを含む。いくつかの実施形態では、体積比率１：４のＥＣ／ＤＭＣを含む。さらに他の実施形態では、リチウム塩は約０．１Ｍから約２Ｍの濃度で電解質中に存在していてもよい。例えば、リチウム塩は、約１Ｍから１．３Ｍの濃度で電解質中に存在していてもよい。さらに他の実施形態では、リチウム塩はＬｉＰＦ６である。
【００２６】
いくつかの実施形態では、本明細書に提供されるような電解質組成物を含むエネルギー貯蔵装置は、改良型の電解質組成物を用いないエネルギー貯蔵装置と比較して、より高い放電率性能を示すことが可能である。このようなより高い放電率性能は、電気自動車の推進力などの高エネルギー、高出力の用途に適している。従来のリチウムイオン電池において、約Ｃ／５未満の放電率は、通常、高エネルギーの電極設計で管理される。なおＣ／５とは、５時間でセルが排出されるようなセル容量に対する放電電流である。しかし、電極が厚くなる（より高いセルエネルギーと相関する）につれて、電解質組成物はより高いＣレート（１Ｃ以上）での放電性能に対処するためより重要性を増す。いくつかの実施形態では、開示された電解質組成物は、放電性能の利点を示し、より高い放電電流においてより高いエネルギー維持率を示す。いくつかの実施形態では、電解質組成物は本明細書に提供されるように、高い放電率性能を示す。
【００２７】
本明細書で提供される電解質組成物を含むエネルギー貯蔵装置は、装置の寿命にわたって容量維持率が改善されたことを特徴とする。改善された容量維持率は、装置の寿命にわたって改善された出力密度を装置へ供給することができる。さらなる実施形態では、本明細書で提供される電解質化合物を含むエネルギー貯蔵装置は、高いＣレートで改善されたエネルギー送達を示すことができる。例えば、改善されたエネルギー送達は１より大きいＣレートで実現することができる。いくつかの実施形態では、典型的な電解質を含むエネルギー貯蔵装置と比較して、改善されたクーロン効率を示すエネルギー貯蔵装置を提供することができる。様々な実施形態で実現されるさらなる改善には、サイクリング中の貯蔵安定性の向上や、容量劣化の減少を含むサイクリング性能の改善が含まれる。
【００２８】
電解質溶媒、および／または、電解質添加剤は電解質の表面に固体電解質層間膜（ＳＥＩ）の形成を促進させることができる。ＳＥＩが形成される要因の１つは、電解質の１つ以上の成分の分解によるものであると考えられている。例えば、ＳＥＩを形成する１つ以上の電解質の成分に電子を移動させる１段階のまたは多段階の分解反応により、アノードと電解質との間の界面にＳＥＩを形成することができる。ＳＥＩ層を有する電極は、エネルギー貯蔵装置に対してより低い動作が可能なアノード電位、および／または、より高い動作が可能な電位を示すことができる。
【００２９】
本明細書に示される電解質組成物は、例えば１つまたは複数のバッテリー、キャパシタ、キャパシタ−バッテリーハイブリッド、燃料電池、他のエネルギー貯蔵システムもしくは装置、またはそれらの組み合わせなどの多くのエネルギー貯蔵システムまたは装置を備えた様々な実施形態に用いることが可能であることが理解される。いくつかの実施形態において、電解質添加剤または本明細書に記載されている添加剤を含む電解質は、リチウムイオン電池に実装されてもよい。
【００３０】
本明細書で提供されるエネルギー貯蔵装置は、例えば、平面、らせん状に巻かれたもの、ボタン形状または袋状のような任意の適切な形状であってもよい。本発明で提供されるエネルギー貯蔵装置は、例えば、発電システム、無停電電源システム（ＵＰＳ）、太陽光発電システム、例えば産業機械および／または輸送で使用するためのエネルギー回収システムなどのシステムの構成要素であってもよい。本明細書で提供されるエネルギー貯蔵装置は、ハイブリッド電気自動車（ＨＥＶ）、プラグインハイブリッド電気自動車（ＰＨＥＶ）および／または電気自動車（ＥＶ）を含む、様々な電子装置および／または自動車に電力を供給するために使用できる。
【００３１】
図１は、例示的な一実施形態を縦断面視して示す。装置は、第１集電シートと第２集電シートを含み、本明細書に提供される改良された電解質に含浸され、ケース３０に配置された捲回電極ユニット１０を有する。ゴムキャップ４０に面しているケース３０の上端部は、ビード状やカール状になっていてもよく、それによってそれらの間は連結されている。第１端子２１は上面５３を通って内側部分４１へ延び、正極集電体として使用される捲回電極ユニット１０へ接続される。第１端子２１は、正極端子として機能する。第２端子２２は、上面５３を通って第２内側部分４２へ延び、負極集電体へ接続され、負極端子として機能する。ゴムキャップ４０は、ケース３０上部の内側に配置され、ケース３０の内部から装置の外部へ電解質が漏出するのを防ぐ。
【００３２】
図２は、本明細書で提供される改良された電解質組成物を含むエネルギー貯蔵装置１００を例示的に示す横断面模式図である。エネルギー貯蔵装置１００は、例えば、キャパシタ、バッテリー、キャパシタ−バッテリーハイブリッドまたは燃料電池として分類される。好ましい実施形態において、装置１００はリチウムイオン電池である。
【００３３】
前記装置は、第１電極１０２、第２電極１０４、および第１電極１０２と第２電極１０４との間に配置されるセパレータ１０６を備える。第１電極１０２および第２電極１０４は、それぞれセパレータ１０６の対向する表面に隣接する。エネルギー貯蔵装置１００は、エネルギー貯蔵装置１００の電極１０２，１０４間のイオンの伝達を促進するために改良型電解質組成物１１８を含む。例えば、改良型電解質組成物１１８は、第１電極１０２、第２電極１０４およびセパレータ１０６と接触させることができる。改良型電解質組成物１１８、第１電極１０２、第２電極１０４およびセパレータ１０６はエネルギー貯蔵装置のハウジング１２０に収容されている。
【００３４】
第１電極１０２、第２電極１０４およびセパレータ１０６またはそれらの構成要素のうち１つ以上は、多孔性材料を含んでいてもよい。その多孔性材料の孔は、ハウジング１２０の内部で改良型電解質組成物１１８と接触させるために、および／または、表面積を増加させるための容器構造を与えることができる。エネルギー貯蔵装置のハウジング１２０は、第１電極１０２、第２電極１０４、およびセパレータ１０６の周囲を密封することが可能であり、外部環境から物理的に密封することができる。
【００３５】
いくつかの実施形態では、第１電極１０２はアノード（陰極）であり、第２電極１０４はカソード（正極）であってもよい。セパレータ１０６は、第１電極１０２および第２電極１０４のようにセパレータ１０６の対向する側に隣接する２つの電極を電気的に絶縁する一方で、２つの隣接する電極間でイオンの伝達を可能にするように構成してもよい。セパレータ１０６は、適当な多孔性で電気的な絶縁材料を含んでいてもよい。いくつかの実施形態では、セパレータ１０６は高分子材料を含んでいてもよい。例えば、セパレータ１０６は、セルロース系材料（例えば、紙）、ポリエチレン（ＰＥ）材料、ポリプロピレン（ＰＰ）材料、および／またはポリエチレン、そして、ポリプロピレン材料である。
【００３６】
一般的に、第１電極１０２と第２電極１０４はそれぞれ集電体と電極膜とを備える。電極１０２，１０４は、それぞれ高密度の電極膜１１２，１１４を有する。高密度の電極膜１１２,１１４は、適当な形状、大きさおよび厚さであってもよい。例えば、電極膜の厚さは、約３０ミクロン（μｍ）から約２５０ミクロン、例えば、約５０ミクロン、約１００ミクロン、約１５０ミクロン、約２００ミクロン、約２５０ミクロン、約３００ミクロン、約４００ミクロン、約５００ミクロン、約７５０ミクロン、約１０００ミクロン、約２０００ミクロン、またはそれらの間の任意の範囲の値でもよい。一般的に、電極膜は１つまたは複数の活物質を含み、例えば、本明細書に提供されるアノード活物質またはカソード活物質である。電極膜１１２，１１４は本明細書で提供される乾式および／または自立電極膜であってもよく、本明細書で提供される厚さ、エネルギー密度、比エネルギー密度、面積エネルギー、または面積容量などの有利な特性を有していてもよい。第１電極膜１１２および／または第２電極膜１１４は、本明細書で提供されるように、１つまたは複数のバインダを含んでいてもよい。電極膜１１２，１１４は、本明細書で提供される方法により用意される。電極膜１１２および／または１１４は、湿式または本明細書で提供されるような自己支持型の乾式電極であってもよい。
【００３７】
図２に示されるように、第１電極１０２と第２電極１０４は、それぞれ、高密度な第１電極膜１１２と接触する第１集電体１０８と、高密度な第２電極膜１１４と接触する第２集電体１１０を含む。第１集電体１０８と第２集電体１１０は、対応する各電極膜と外部電気回路（図示せず）との間の電気的結合を促進する。第１集電体１０８および／または第２集電体１１０は、１つまたは複数の導電性材料を含み、対応する電極と外部電気回路との間の電荷の移動を促進するように選択された任意の適切な形状と大きさを有することができる。集電体は、例えば、アルミニウム、ニッケル、銅、レニウム、ニオブ、タンタル、および、銀、金、プラチナ、パラジウム、ロジウム、オスミウム、イリジウムなどの貴金属、合金、およびこれらの組み合わせのような金属を含む金属材料を含んでもよい。例えば、第１集電体１０８および／または第２集電体は、アルミホイルまたは銅ホイルを含むことができる。第１集電体１０８および／または第２集電体１１０は、対応する電極と外部回路の間の電荷の移動を提供することのできる大きさの長方形または略長方形であってもよい。
【００３８】
いくつかの実施形態では、エネルギー貯蔵装置１００は、リチウムイオン電池であってもよい。いくつかの実施形態では、リチウムイオン電池電極の電極膜は、１つまたは複数の活物質と、本明細書で提供されるフィブリル化バインダマトリックスを含むことができる。
【００３９】
いくつかの実施形態では、リチウムイオン電池は、約２．５から４．５Ｖまたは約３．０から４．２Ｖで動作するように構成されている。更なる実施形態では、リチウムイオン電池は、最小動作電圧がそれぞれ約２．５Ｖから約３Ｖとなるように構成されている。また更なる実施形態では、リチウムイオン電池は、最大動作電圧が約４．１Ｖから約４．４Ｖとなるように構成されている。
【００４０】
いくつかの実施形態では、本明細書に提供される電極膜は、少なくとも１つの活物質と少なくとも１つのバインダを含む。少なくとも１つの活物質は、当技術分野で周知の活物質であってもよい。少なくとも１つの活物質は、バッテリーのアノードまたはカソードに用いられるのに適した材料であってもよい。
【００４１】
いくつかの実施形態では、リチウムイオンエネルギー貯蔵装置の電極膜は、アノード活物質を含むことができる。いくつかの実施形態では、アノード活物質は例えば、炭素、グラファイトおよび／またはグラフェンなどの挿入材や、シリコン、酸化ケイ素、スズおよび／または酸化スズなどの合金材料又は脱合金材料、ケイ素−アルミニウム、および／またはケイ素−スズなどの金属の合金または化合物、および／または、酸化マンガン、酸化モリブデン、酸化ニッケルおよび／または酸化銅などの変換材料を含むことができる。アノード活物質は、単独で、または混合して多相材料（Ｓｉ−Ｃ、Ｓｎ−Ｃ、ＳｉＯｘ−Ｃ、ＳｎＯｘ−Ｃ、Ｓｉ−Ｓｎ、Ｓｉ−ＳｉＯｘ、Ｓｎ−ＳｎＯｘ、Ｓｉ−ＳｉＯｘ−Ｃ、Ｓｎ−ＳｎＯｘ−Ｃ、Ｓｉ−Ｓｎ−Ｃ、ＳｉＯｘ−ＳｎＯｘ−Ｃ、Ｓｉ−ＳｉＯｘ−Ｓｎ、またはＳｎ−ＳｉＯｘ−ＳｎＯｘなど）を形成してもよい。
【００４２】
いくつかの実施形態では、リチウムイオンエネルギー貯蔵装置の電極膜は、カソード活物質を含むことができる。いくつかの実施形態では、カソード活物質は、金属酸化物、金属硫化物またはリチウム金属酸化物を含むことができる。リチウム金属酸化物は、例えば、リチウムニッケルマンガンコバルト酸化物（ＮＭＣ）、リチウムマンガン酸化物（ＬＭＯ）、リン酸鉄リチウム（ＬＦＰ）、リチウムコバルト酸化物（ＬＣＯ）、チタン酸リチウム（ＬＴＯ）、および／またはリチウムニッケルコバルトアルミニウム酸化物（ＮＣＡ）を含むことができる。いくつかの実施形態では、カソード活物質は、例えば、ＬｉＣｏＯ２（ＬＣＯ）、Ｌｉ（ＮｉＭｎＣｏ）Ｏ２（ＮＭＣ）および／またはＬｉＮｉ０．８Ｃｏ０．１５Ａｌ０．０５Ｏ２（ＮＣＡ）などの層状遷移金属酸化物、ＬｉＭｎ２Ｏ４（ＬＭＯ）および／またはＬｉＭｎ１．５Ｎｉ０．５Ｏ４（ＬＭＮＯ）などのスピネルマンガン酸化物、ＬｉＦｅＰＯ４などのかんらん石、ケイ素、酸化ケイ素（ＳｉＯｘ）、アルミニウム、スズ、酸化スズ（ＳｎＯｘ）、酸化マンガン（ＭｎＯｘ）、酸化モリブデン（ＭｏＯ２）、二硫化モリブデン（ＭｏＳ２）、酸化ニッケル（ＮｉＯｘ）または酸化銅（ＣｕＯｘ）を含むことができる。カソード活物質は、硫黄または硫化リチウム（Ｌｉ２Ｓ）などの硫黄を含む材料、または他の硫黄ベースの材料、またはそれらの混合物を含むことができる。いくつかの実施形態では、カソード膜は、硫黄または硫黄活性物質を含む材料を少なくとも５０重量％の濃度で含む材料を含む。いくつかの実施形態では、カソード膜は、硫黄またはバインダをさらに含む硫黄活物質を含む材料を含む。いくつかの実施形態では、硫黄または硫黄活物質を含む材料を含むカソード膜のバインダは、ポリテトラフルオロエチレン（ＰＴＦＥ）、ポリフッ化ビニリデン（ＰＶＤＦ）、ポリ（エチレンオキシド）（ＰＥＯ）、ポリエチレン（ＰＥ）、ポリアクリル酸（ＰＡＡ）、ゼラチン、他の熱硬化性樹脂、またはそれらの組み合わせから選択される。
【００４３】
アノード活物質は、一般的な天然黒鉛、合成または人工の黒鉛、表面修飾させた黒鉛、球状黒鉛、薄片状黒鉛、およびこれらの種類の黒鉛の混合または組み合わせ、金属元素、およびアノード用の金属−Ｃ化合物を含む。
【００４４】
上記したように、エネルギー貯蔵装置において用いられるアノード活物質と電解質溶媒組成物の種類や形状は、エネルギー貯蔵装置の性能に影響を与えることができる。特定の電解質組成物を利用するアノード電極の電気化学的性能は、粘度および湿潤性などの物理的特性、およびアノード活物質表面上の溶媒の反応性などの電解質組成物の化学的または電気化学的特性に起因する可能性がある。例えば、黒鉛粉末の粒子形状や粒子サイズは、電解質に利用可能な粉末の表面積に影響を与える。表面積の大きさの違いは、黒鉛粒子表面上の電解質成分の不可逆的な電気化学反応の規模に影響を与えることができる。理論に縛られることなく、溶媒分解が主な不可逆的反応であり、最初のリチウム化プロセス中に黒鉛粒子上で行われると考えられる。典型的なＬｉ／Ｌｉ＋還元電位は、含まれる溶媒によって、ＥＣ＝１．３６Ｖ、ＤＭＣ＝１．３２Ｖ、ＤＥＣ＝１．３２Ｖ、ＥＭＣ＜１．３２Ｖ、ＰＣ＝１．０〜１．６Ｖである。
【００４５】
一般的に、薄片状粒子は球状粒子の面積と比較して広い表面積を有する。さらに、いくつかの実施形態では、電解質組成物へ環状カーボネート（すなわち、ＥＣ）を使用することにより、溶媒混合物の粘度を高めることができる。いくつかの実施形態では、電解質の粘度を高めると黒鉛粒子上の固体電解質層間膜（ＳＥＩ）が安定化され、比較的低電圧で動作する。いくつかの実施形態では、電解質組成物へ線状カーボネート（すなわち、ＤＭＣ）を使用することにより、溶媒混合物の粘度を低下させることができる。いくつかの実施形態では、電解質の粘度を低下させると、電解質溶媒のイオン電導性が向上する。
【００４６】
いくつかの実施形態では、ＥＣベースかつＥＭＣリッチな電解質組成物を、球状黒鉛のアノード活物質とともに用いると、電気化学的性能が向上する。いくつかの実施形態では、ＥＣベースかつＥＭＣリッチな電解質組成物を、天然黒鉛のアノード活物質とともに用いると、電気化学的性能が向上する。いくつかの実施形態では、ＥＣベースかつＥＭＣリッチな電解質組成物を、表面修飾した人工黒鉛のアノード活物質とともに用いると、電気化学的性質が向上する。いくつかの実施形態では、ＥＣベースかつＥＭＣリッチな電解質組成物を、薄片状の人工黒鉛のアノード活物質とともに用いると、電気化学的性能が向上する。いくつかの実施形態では、ＥＣベースかつＤＭＣリッチな電解質組成物を、薄片状の黒鉛のアノード活物質とともに用いると、電気化学的性質が向上する。いくつかの実施形態では、ＥＣベースかつＤＭＣリッチな電解質組成物を、薄片状の人工の黒鉛のアノード活物質とともに用いると、電気化学的性質が向上する。
【００４７】
少なくとも１つの活物質には、１つ以上の炭素材料が含まれていてもよい。炭素材料は、例えば、黒鉛材料、黒鉛、グラフェン含有材、ハードカーボン、ソフトカーボン、カーボンナノチューブ、多孔質カーボン、導電性カーボン、またはこれらの組み合わせから選択することができる。活性炭は、蒸気プロセスまたは酸／エッチングプロセスから得られる。いくつかの実施形態では、黒鉛材料は表面処理された材料であってもよい。いくつかの実施形態では、多孔質カーボンは活性炭を含んでもよい。いくつかの実施形態では、多孔質カーボンは構造化カーボンナノチューブ、構造化カーボンナノワイヤおよび／または構造化カーボンナノシートを含むことができる。いくつかの実施形態では、多孔質カーボンは、グラフェンシートを含むことができる。いくつかの実施形態では、多孔質カーボンは表面処理された炭素であってもよい。
【００４８】
いくつかの実施形態において、リチウムイオン電池またはハイブリッドエネルギー貯蔵装置のカソード電極膜は、約７０重量％から約９２重量％、または約７０重量％から約９６重量％を含む、約７０重量％から約９８重量％の少なくとも１つの活物質を含んでもよい。いくつかの実施形態において、カソード電極膜は、約５重量％以下、または約１重量％から約５重量％を含む、約１０重量％以下の多孔質カーボン材料を含んでもよい。いくつかの実施形態において、カソード電極膜は、約１重量％から約３重量％を含む、約５重量％以下の導電性添加剤を含んでもよい。いくつかの実施形態において、カソード電極膜は、例えば、約１．５重量％から１０重量％、約１．５重量％から５重量％、約１．５重量％から３重量％のように、約２０重量％以下のバインダを含んでもよい。いくつかの実施形態において、カソード電極膜は、約１．５重量％から約３重量％のバインダを含んでもよい。
【００４９】
いくつかの実施形態において、アノード電極膜は、少なくとも１つの活物質、バインダおよび任意で導電性添加剤を含むことができる。いくつかの実施形態において、導電性添加剤は、例えばカーボンブラックのような導電性カーボン添加剤を含むことができる。いくつかの実施形態において、アノードの活物質の少なくとも１つは、合成黒鉛、天然黒鉛、ハードカーボン、ソフトカーボン、グラフェン、メソ多孔質カーボン、シリコン、酸化ケイ素、スズ、酸化スズ、ゲルマニウム、チタン酸リチウム、混合物または前記材料の複材料を含むことができる。いくつかの実施形態において、アノード電極膜は、少なくとも１つの活物質を、約８０重量％から約９８重量％、または約９４重量％から約９７重量％を含む、約８０重量％から約９８重量％含むことができる。いくつかの実施形態において、アノード電極膜は約１重量％から約３重量％を含む、約５重量％以下の導電性添加剤を含む。いくつかの実施形態において、アノード電極膜は、約１．５重量％から１０重量％、約１．５重量％から５重量％、約３重量％から５重量％を含む、約２０重量％以下のバインダを含む。いくつかの実施形態において、アノード電極膜は、約４重量％のバインダを含む。いくつかの実施形態において、アノード電極膜は導電性添加剤を含まない。
【００５０】
いくつかの実施形態は、高分子バインダ材料を含む１つ以上の活性層を有するアノードまたはカソードなどの電極膜を含む。前記バインダは、ポリテトラフルオロエチレン（ＰＴＦＥ）、ポリオレフィン、ポリアルキレン、ポリエーテル、スチレンブタジエン、ポリシロキサンおよびポリシロキサンのコポリマー、分岐ポリエーテル、ポリビニルエーテル、それらのコポリマー、および／またはそれらの混合物を含むことができる。前記バインダは、例えばカルボキシメチルセルロース（ＣＭＣ）のようなセルロースを含むことができる。いくつかの実施形態において、前記ポリオレフィンは、ポリエチレン（ＰＥ）、ポリプロピレン（ＰＰ）、ポリフッ化ビニリデン（ＰＶＤＦ），それらのコポリマー、および／またはそれらの混合物を含むことができる。例えば、前記バインダは、塩化ポリビニリデン、ポリ（フェニレンオキシド）（ＰＰＯ）、ポリエチレン−ブロック−ポリ（エチレングリコール）、ポリ（エチレンオキシド）（ＰＥＯ）、ポリ（フェニレンオキシド）（ＰＰＯ）、ポリエチレン−ブロック−ポリ（エチレングリコール）、ポリジメチルシロキサン（ＰＤＭＳ）、ポリジメチルシロキサン−コアルキルメチルシロキサン、それらのコポリマー、および／またはそれらの混合物を含むことができる。いくつかの実施形態において、バインダは、フィブリル化可能なポリマーを含む。特定の実施形態では、バインダはＰＴＦＥを含むか、基本的にＰＴＦＥからなるか、ＰＴＦＥから構成される。
【００５１】
いくつかの実施形態において、バインダはＰＴＦＥを含み、任意で１つ以上の追加のバインダ成分を含むことができる。いくつかの実施形態において、バインダは１つ以上のポリオレフィン、および／またはそのコポリマー、およびＰＴＦＥを含むことができる。いくつかの実施形態では、バインダはＰＴＦＥと１つ以上のセルロース、ポリオレフィン、ポリエーテル、ポリエーテル前駆体、ポリシロキサン、それらのコポリマー、および／またはそれらの混合物を含むことができる。ポリマーの混合物は、前述のポリマーまたはコポリマーの相互浸透ネットワークを含むことができる。
【００５２】
前記バインダは、ポリマー成分を様々な適切な比率で含むことができる。例えば、ＰＴＦＥは、約１００重量％以下であり、例えば、約２０重量％から約９５重量％、約２０重量％から約９０重量％であり、約２０重量％から約８０重量％、約３０重量％から約７０重量％、約３０重量％から約５０重量％、約５０重量％から約９０重量％を含んでもよい。さらなる実施形態では、前記バインダはＰＴＦＥ、ＣＭＣおよびＰＶＤＦをバインダとして含むことができる。特定の実施形態では、前記電極膜は、２重量％のＰＴＦＥと、１重量％のＣＭＣと、１重量％のＰＶＤＦを含むことができる。例えば、そのバインダ混合物は、電極膜のバインダ総容量の５０％であり、電極膜の総重量の２％である量のＰＴＦＥを含むことができる。
【００５３】
いくつかの実施形態では、電極膜混合物はサイズを選択されたバインダ粒子を含むことができる。いくつかの実施形態では、バインダ粒子は約５０ｎｍ、約１００ｎｍ、約１５０ｎｍ、約２００ｎｍ、約２５０ｎｍ、約３００ｎｍ、約３５０ｎｍ、約４００ｎｍ、約４５０ｎｍ、約５００ｎｍ、約１μｍ、約２μｍ、約３μｍ、約４μｍ、約５μｍ、約１０μｍ、約５０μｍ、約１００μｍ、またそれらの間の任意の範囲の値のとすることができる。
【００５４】
本明細書において、乾式製造プロセスは、溶媒を用いない、または、ほぼ用いないで電極膜を形成するプロセスを参照することができる。例えば、炭素材料およびバインダを含む活性層または電極膜の成分は、乾燥粒子を含むことができる。活性層または電極膜を形成する乾燥粒子は、乾燥粒子活性層混合物を得るために混合することができる。いくつかの実施形態では、活性層と電極膜は、活性層または電極膜の成分の重量パーセントと乾燥粒子活性層混合物の成分の重量パーセントがほぼ同じであるような乾燥粒子活性層混合物から形成されることができる。乾燥製造プロセスを用いた乾燥粒子活性層混合物から形成された活性層または電極膜は、溶媒やそれから生じる溶媒残留物などの加工添加剤を含まない、または、ほどんど含まない。いくつかの実施形態において、得られた活性層または電極膜は、乾燥粒子混合物から乾燥プロセスを用いて形成された自己支持膜である。いくつかの実施形態において、得られた活性層または電極膜は、乾燥粒子混合物から乾燥プロセスを用いて形成された自立膜である。活性層または電極膜を形成するプロセスは、フィブリル化されたバインダを含む膜のようなフィブリル化可能なバインダ成分のフィブリル化を含むことができる。さらなる実施形態において、自立活性層または電極膜は、集電体のない状態でも形成可能である。またさらなる実施形態において、活性層または電極膜は、自己支持型の膜のようなフィブリル化されたポリマーマトリックスを含むことができる。フィブリルのマトリックス、格子または網目が形成されることによって、電極膜に機械的構造を与えることができると考えられている。
【００５５】
いくつかの実施形態において、乾燥膜および／または自己支持膜であるエネルギー貯蔵装置の電極膜は、電極膜または集電体の単位面積あたりの質量として表すと、約１２ｍｇ／ｃｍ２、約１３ｍｇ／ｃｍ２、約１４ｍｇ／ｃｍ２、約１５ｍｇ／ｃｍ２、約１６ｍｇ／ｃｍ２、約１７ｍｇ／ｃｍ２、約１８ｍｇ／ｃｍ２、約１９ｍｇ／ｃｍ２、約２０ｍｇ／ｃｍ２、約２１ｍｇ／ｃｍ２、約２２ｍｇ／ｃｍ２、約２３ｍｇ／ｃｍ２、約２４ｍｇ／ｃｍ２、約２５ｍｇ／ｃｍ２、約２６ｍｇ／ｃｍ２、約２７ｍｇ／ｃｍ２、約２８ｍｇ／ｃｍ２、約２９ｍｇ／ｃｍ２、約３０ｍｇ／ｃｍ２、約５０ｍｇ／ｃｍ２、約６０ｍｇ／ｃｍ２、約７０ｍｇ／ｃｍ２、約８０ｍｇ／ｃｍ２、約９０ｍｇ／ｃｍ２、約１００ｍｇ／ｃｍ２、またはそれらの間の任意の範囲の値の充填量または活物質充填量を与えることができる。
【００５６】
いくつかの実施形態において、乾燥膜および／または自己支持膜であるエネルギー貯蔵装置の電極膜は、活物質の質量あたりの容量として表すと、１００ｍＡｈ／ｇ、約１２５ｍＡｈ／ｇ、約１５０ｍＡｈ／ｇ、約１６０ｍＡｈ／ｇ、約１７０ｍＡｈ／ｇ、約１７５ｍＡｈ／ｇ、約１７６ｍＡｈ／ｇ、約１７７ｍＡｈ／ｇ、約１７９ｍＡｈ／ｇ、約１８０ｍＡｈ／ｇ、約１８５ｍＡｈ／ｇ、約１９０ｍＡｈ／ｇ、約１９６ｍＡｈ／ｇ、約２００ｍＡｈ／ｇ、約２５０ｍＡｈ／ｇ、約３００ｍＡｈ／ｇ、約３５０ｍＡｈ／ｇ、約３５４ｍＡｈ／ｇ、約４００ｍＡｈ／ｇ、またはそれらの間の任意の範囲の値の特定の容量を与えることができる。さらなる実施形態において、乾燥膜および／または自己支持膜であるエネルギー貯蔵装置の電極膜は、電極膜または集電体の質量あたりの容量として表すと、少なくとも１００ｍＡｈ／ｇ、または少なくとも１５０ｍＡｈ／ｇ、またはそれらの間の任意の範囲の値の特定の容量を与えることができる。いくつかの実施形態において、前記特定の容量とは充電容量である。さらなる実施形態において、前記特定の容量とは放電容量である。いくつかの実施形態において、前記電極はアノードおよび／またはカソードである。いくつかの実施形態において、前記特定の容量とは第１の充電および／または放電容量である。いくつかの実施形態において、前記特定の容量とは第１の充電および／または放電の後に測定された充電および／または放電容量である。
【００５７】
いくつかの実施形態において、本明細書に記載の自己支持型乾燥電極膜は、典型的な電極膜と比較して有利な改善された性能を示すことができる。その性能は、例えば、引っ張り強度、弾性（伸長）、曲げ性、クーロン効率、容量または導電率である。いくつかの実施形態において、乾燥膜および／または自己支持膜であるエネルギー貯蔵装置の電極膜は、例えば、放電容量を充電容量で割ってパーセントとして表すと、第１サイクルのクーロン効率の約８０％、８５％、８６％、８７％、約８８％、約８９％、約９０％、約９１％、約９２％、約９３％、約９４％、約９５％、または少なくともそれらの値、またはそれらの間の任意の範囲の値、例えば、９０．１％、９０．５％、および９１．９％またはそれらの間の任意の範囲の値のクーロン効率を与えることができる。
【００５８】
いくつかの実施形態において、乾燥および／または自己支持膜であるエネルギー貯蔵装置の電極膜、または、乾燥および／または自己支持膜を有するエネルギー貯蔵装置の電極は、Ｃ／１０で測定された際の充電または放電容量で割った所定の比率での充電または放電容量を表すと、約１０％または少なくとも約１０％、約２０％または少なくとも約２０％、約３０％または少なくとも約３０％、約４０％または少なくとも約４０％、約５０％または少なくとも約５０％、約６０％または少なくとも約６０％、約７０％または少なくとも約７０％、約８０％または少なくとも約８０％、約９０％または少なくとも約９０％、約９８％または少なくとも約９８％、約９９％または少なくとも約９９％、約９９．９％または少なくとも約９９．９％、約１００％または少なくとも約１００％、またはそれらの間の任意の範囲の値の容量維持率を与えることができる。いくつかの実施形態において、容量維持率の充電または放電量は、少なくともＣ／１０、Ｃ／５、Ｃ／３（０．３３Ｃ）、Ｃ／２、１Ｃ、１．５Ｃ、２Ｃまたはそれらの間の任意の範囲の値である。容量維持率の前記充電または放電量は、最初の充電または放電サイクル後の設定された数の充電および放電サイクルにおいて測定することができる。いくつかの実施形態において、容量維持率の前記充電または放電量は、１、５、１０、５０、１００、２００、３００、４００、５００、６００、７００、１０００サイクルまたはそれらの間の任意のサイクル数で測定される。
【００５９】
いくつかの実施形態において、本明細書に記載の自己支持型の乾燥電極膜は、典型的な電極膜と比較して、有利な改善された性能を示すことができる。その性能とは、例えば、クーロン効率、容量または導電率である。
【００６０】
以下の特定の例示では、本明細書に記載の電解質組成物を含むエネルギー貯蔵装置が製造されている。
【００６１】
実施例１
実施例１に示す実験は、主にＥＣ、ＥＭＣ、ＤＭＣ、ＰＣおよびＬｉＰＦ６を含む電解質組成物であり（表１参照）、フルセル構成と同様にハーフセルの電気化学的性質に対する電極材料、電極組成物、乾式の電極プロセスの効果を評価した。ＥＣベースの各電解質溶媒におけるＥＭＣまたはＤＭＣの割合は、アノード電極の電気化学的性能をある程度決定することが明らかになった。例えば、球状黒鉛組成物用のＥＣベースでＥＭＣリッチな電解質配合溶媒は、高い放電率により性能を向上させた。加えて、ＥＣベースでＤＭＣリッチな電解質溶媒は、薄片状の黒鉛組成物とともに用いられた場合、高い放電Ｃレートにおいて性能の向上が確認された。
【００６２】
以下の６つの溶媒組成物は、全体的な電気化学的性能を改善するために、様々な活物質と電極処理条件で作られた乾式処理されたバッテリー電極を用いて開発および評価された。その改善は、乾式電極表面における電解質の望ましくない反応の防止だけでなく、得られる電解質候補と設計された乾電池電極との適合性を利用したものである。
【００６３】
１つ以上の溶媒を含むＥＣベースの溶媒混合物。
【００６４】
ＥＭＣの標準的な配合割合より多い１つ以上の溶媒を含むＥＣベースの溶媒混合物。
【００６５】
ＤＭＣの標準的な配合割合より多い１つ以上の溶媒を含むＥＣベースの溶媒混合物。
【００６６】
ＤＥＣの標準的な配合割合より多い１つ以上の溶媒を含むＥＣベースの溶媒混合物。
【００６７】
ＰＣの標準的な配合割合より多い１つ以上の溶媒を含むＥＣベースの溶媒混合物。
【００６８】
溶媒間で同じ配合割合の１つ以上の溶媒を含むＥＣベースの溶媒混合物。
【００６９】
ＥＣ、ＥＭＣ、ＤＥＣ、ＤＭＣ、ＰＣ、ＥＡおよびそれらの混合物を含む市販の非水性溶媒は、さまざまな組み合わせで、それ以上の精製を必要とせず用いられる。組成の例とともに以下に詳細に記載される配合された溶媒の体積比を表１に示す。
【００７０】
【表１】
2021503692.tif 000003
【００７１】
得られた電解質組成物は、電極性能に対する溶媒組成物の影響を評価するために、単層乾式電極のハーフセルおよびフルセルで評価された。セルの電気化学的性能は、定電流充電ステップとそれに続く定電圧ステップによって測定され、室温において定電流ステップで放電された。
【００７２】
亀裂、層間剥離、剛性などによる湿式コーティング技術によって制限される全体的な性能や優位性に対する感度を高くするため、厚い乾式電極を基準に用いて電解質組成物の候補を評価した。ここに開示されている予備実験では、乾式アノードでは約２３ｍｇ／ｃｍ２、乾式カソードでは約４５ｍｇ／ｃｍ２の電極負荷を使用した。
【００７３】
電解質組成物１および組成物３を使用した天然黒鉛ベースのアノードハーフセルの、容量を図３Ａに示し、クーロン効率を図３Ｂに示す。図３Ａおよび３Ｂは、約３６０ｍＡｈ／ｇの第１充電容量、約３３０ｍＡｈ／ｇの第１放電容量および約９１％の効率を有する組成物１と、約３８０ｍＡｈ／ｇの第１充電容量、約３５０ｍＡｈ／ｇの第１放電容量および約９２％の効率を有する組成物３を示す。図３Ａおよび３Ｂは、天然黒鉛ベースのアノードにおいて、ＥＭＣリッチな２成分ＥＣ−ＥＭＣ溶媒を備えた組成物３が、ＥＭＣリッチな４成分ＥＣ−ＥＭＣ−ＤＭＣ−ＰＣ溶媒を備えた組成物１よりも高い可逆容量および効率を提供することを明示している。
【００７４】
図４Ａおよび４Ｂは、いくつかの電解質溶媒系を用い、２つの異なる電極組成（プロセス１とプロセス２）を使用して用意された表面修飾人工黒鉛アノードハーフセルの充電容量と放電容量を示している。図４Ａは、約３８５ｍＡｈ／ｇの第１充電容量および約３２５ｍＡｈ／ｇの第１放電容量を有する組成物１、約３１０ｍＡｈ／ｇの第１充電容量および約３００ｍＡｈ／ｇの第１放電容量を有する組成物２、約４１０ｍＡｈ／ｇの第１充電容量および約３５０ｍＡｈ／ｇの第１の放電容量を有する組成物３、約３１５ｍＡｈ／ｇの第１充電容量および約２５５ｍＡｈ／ｇの第１放電容量を有する組成物４、約３６５ｍＡｈ／ｇの第１充電容量および約３１５ｍＡｈ／ｇの第１放電容量を有する組成物５を示す。図４Ｂは、約３７５ｍＡｈ／ｇの第１充電容量および約３３５ｍＡｈ／ｇの第１放電容量を有する組成物１、約３０５ｍＡｈ／ｇの第１充電容量および約３５０ｍＡｈ／ｇの第1放電容量を有する組成物２、約３５０ｍＡｈ／ｇの第１充電容量および約３９５ｍＡｈ／ｇの第1放電容量を持つ組成物３、約４１５ｍＡｈ／ｇの第１充電容量および約３１５ｍＡｈ／ｇの第１放電容量を有する組成物４を示す。データは、組成物１や組成物３などのＥＭＣリッチな系がプロセス１および２に従って用意された電極に対して同様のクーロン効率を維持しながら、改善された充電および放電容量を、一貫性をもって示したことを示す。プロセス１とプロセス２の組成と仕様を表２に示す。
【００７５】
【表２】
2021503692.tif 000004
【００７６】
図５は、いくつかの電解質溶媒系を用い、第３の電極組成（プロセス３）を使用して用意された表面修飾人工黒鉛アノードハーフセルの充電および放電容量を示している。図５は、約３８０ｍＡｈ／ｇの第１充電容量および約３３５ｍＡ／ｇの第１放電容量を有する組成物１、約３２０Ａｈ／ｇの第１充電容量および約２９０Ａｈ／ｇの第１放電容量を有する組成物２、約３８５Ａｈ／ｇの第１充電容量および約３４０Ａｈ／ｇの第１放電容量を有する組成物３、約３１０Ａｈ／ｇの第１充電容量および約２４０Ａｈ／ｇの第１放電容量を有する組成物４、約３７５Ａｈ／ｇの第１充電容量および約３３５Ａｈ／ｇの第１放電容量を有する組成物５、約３９０Ａｈ／ｇの第１充電容量および約３５０Ａｈ／ｇの第１放電容量を有する組成物６、約３２０ｍＡｈ／ｇの第１充電容量および約２９０ｍＡｈ／ｇの第１の放電容量を有する組成物７を示す。データは、組成物１、組成物３、組成物６などの比較的ＥＭＣリッチな配合の電解質溶媒系が、プロセス３に従って調製された表面修飾人工黒鉛を含むアノードによって高い容量を提供したことを示す。プロセス３の組成と仕様を下記表３に示す。
【００７７】
【表３】
2021503692.tif 000005
【００７８】
電解質組成物２および組成物３を使用した薄片状の人工黒鉛アノードハーフセルの、容量を図６Ａに示し、クーロン効率を図６Ｂに示す。図６Ａおよび６Ｂは、約３３０ｍＡｈ／ｇの第１の充電容量、約２９０ｍＡｈ／ｇの第１の放電容量および約８５％の効率を有する組成物２、約３５０ｍＡｈ／ｇの第１の充電容量、約２５５ｍＡｈ／ｇの第１の放電容量および約７０％の効率を有する組成物３を示す。図６Ａと６Ｂは、薄片状の人工黒鉛アノードでは、ＥＭＣリッチな組成物３がより高い充電容量を示すが、組成物３の効率はＤＭＣリッチな組成物２よりも低いことを明示している。理論に縛られることなく、比較的ＤＭＣリッチな電解質系のクーロン効率の向上は、ＤＭＣが薄片状の人工乾電池電極の使用中に発生する不可逆反応を抑制できることを、示唆している。
【００７９】
ドライカソードとして層状リチウムニッケルマンガンコバルト酸化物（ＮＭＣ）および、ドライアノードとして表面修飾された人工黒鉛で構成されるフルセルに使用された組成物１〜５の、容量を図７Ａに示し、クーロン効率を図７Ｂに示す。図７Ａおよび７Ｂは、約１７５ｍＡｈ／ｇの第１の充電容量、約１３５ｍＡｈ／ｇの第１の放電容量および約７８％の効率を有する組成物１、約１８５ｍＡｈ／ｇの第１の充電容量、約１５０ｍＡｈ／ｇの第１の放電容量、および約８０％の効率を持つ組成物３、約１６５ｍＡｈ／ｇの第１の充電容量、約１２０ｍＡｈ／ｇの第１の放電容量、および約７４％の効率を持つ組成物４、約１７５ｍＡｈ／ｇの第１の充電容量、約１４０ｍＡｈ／ｇの第１の放電容量および約７９％の効率を有する組成物５を示す。図７Ａおよび７Ｂは、比較的ＥＭＣリッチな電解質系を備えた組成物３が、ＮＭＣ／グラファイトフルセルの充電／放電容量とクーロン効率の両方を大幅に向上させることを明示している。
【００８０】
実施例２
実施例２では、電解質組成物１および組成物３を組み込んだＮＭＣカソードおよび表面修飾人工黒鉛（ＳＭＧ−Ａ５）アノードフルセル（ＮＭＣ／Ｇｒ）の電気化学的性能を調査した。カソード電極とアノード電極の仕様、およびフルセルで使用される電解質を表４に示す。
【００８１】
図８Ａは、ＮＭＣ８１１／Ｇｒフルセルの容量を示し、図８Ｂは、ＮＭＣ６２２／Ｇｒフルセルの容量を示し、図８Ｃは、ＮＭＣ８１１／ＧｒおよびＮＭＣ６２２／Ｇｒフルセルの効率を示し、いずれも組成物１および組成物３の電解質で満たされたものであり、セルの第１サイクル容量と効率は、０．０５Ｃのレートでサイクルするセルと、充電では４．２Ｖ、放電では２．７Ｖのカットオフ電圧に基づいて計算された。図８Ａおよび８Ｃは、約２１７ｍＡｈ／ｇの第１の充電容量、約１８４ｍＡｈ／ｇの第１の放電容量および約８４．７％の効率を有する組成物１の電解質、および、約２１８ｍＡｈ／ｇの第１の充電容量、約１８４ｍＡｈ／ｇの第１の放電容量および約８４．６％の効率を有する組成物３の電解質を用いたＮＭＣ８１１／Ｇｒフルセルを示す。図８Ｂおよび８Ｃは、約１９３ｍＡｈ／ｇの第１の充電容量、約１６１ｍＡｈ／ｇの第１の放電容量および約８３．６％の効率を有する処方１の電解質、および、約１９５ｍＡｈ／ｇの第１の充電容量、約１６２ｍＡｈ／ｇの第１の放電容量および約８３．１％の効率を有する組成物３の電解質を用いたＮＭＣ８６２２／Ｇｒフルセルを示す。図８Ａ〜８Ｃは、組成物１および３がＮＭＣ６１１／ＧｒおよびＮＭＣ８１１／Ｇｒフルセルの両方で同様の第１サイクル容量および効率を示すことを明示している。
【００８２】
【表４】
2021503692.tif 000006
【００８３】
条件サイクルと、図８Ａから図８Ｃに示す第１形成サイクルの後、組成物１及び組成物３を使用したＮＭＣ８１１／Ｇｒフルセルの性能を評価した。フルセルは、０．３３のレートでサイクルされ、電圧ウィンドウは充電および放電でそれぞれ４．２Ｖおよび２．７Ｖであった。組成物１の電解質セルは、組成物３の電解質セルと比較して、５００サイクル後に向上した容量維持率の値を示すことが明らかとなったが、その時の容量維持率は、組成物１の電解質が約８８．５％、組成物３の電解質が８４．７％であった。
【００８４】
組成物１の電解質を用いたＮＭＣ６２２／Ｇｒフルセルの、条件サイクルと第１形成サイクル後における、放電容量維持率を図９Ａに示し、充電容量維持率を図９Ｂに示す。図９Ａおよび９Ｂの充電容量維持率を表５に示す。
【００８５】
【表５】
2021503692.tif 000007
【００８６】
組成物３の電解質を用いたＮＭＣ６２２／Ｇｒフルセルの、条件サイクルと第１形成サイクル後における、放電容量維持率を図１０Ａに示し、充電容量維持率を図１０Ｂに示す。図１０Ａおよび１０Ｂの充電容量維持率を表６に示す。
【００８７】
【表６】
2021503692.tif 000008
【００８８】
図９Ａから図１０Ｂと表５および表６は、ＮＭＣ６２２／Ｇｒフルセルの電解質組成物１および３が、Ｃレートの増加に伴って維持率は減少しているように、さまざまなＣレートの作用によって充電及び放電容量維持率が同様の挙動を示すことを明示しており、そして、組成物３は１Ｃを超えるＣレートにおいて組成物１よりも向上した充電容量維持率を示すことを表している。
【００８９】
本発明の特定の実施形態を説明してきたが、これらの実施形態は例としてのみ提示されており、本開示の範囲を限定することを意図していない。実際、本明細書に記載されている新規の方法およびシステムは、さまざまな他の形態で具体化することができる。さらに、本明細書に記載のシステムおよび方法における様々な省略、置換、および変更は、本開示の主旨から逸脱することなく行われ得る。添付の特許請求の範囲およびそれらの均等物は、本開示の範囲およびその主旨に含まれるような形態または改善を含むことを意図している。したがって、本発明の範囲は、添付の特許請求の範囲を参照することによってのみ定義される。
【００９０】
特定の態様、実施形態、または実施例に関連して説明された特徴、材料、特性、またはグループは、互換性がない限り、このセクションまたは本明細書の他の場所に記載された他の任意の態様、実施形態、または実施例に適用できると理解されるべきである。本明細書に開示されているすべての特徴（添付の請求項、要約および図面を含む）、および／またはそのように開示されている方法または工程のすべての工程は、そのような機能および／または工程の少なくとも一部が相互に排他的である組み合わせを除いて、任意の組み合わせとすることができる。保護は、前述の実施形態の詳細に限定されない。保護は、本明細書に開示された機能（添付の特許請求の範囲、要約および図面を含む）の新しいもの、または新しい組み合わせ、または方法または工程のステップの新しいもの、または新しい組み合わせにまで及ぶ。
【００９１】
さらに、別個の実装の状況で本開示に記載されている特定の機能は、単一の実装で組み合わせて実装することもできる。逆に、単一の実装の状況で説明されているさまざまな機能は、複数の実装で個別に実装することも、適切なサブコンビネーションで実装することもできる。さらに、特徴は、特定の組み合わせで作用するものとして上記で説明されているが、請求された組み合わせからの１つまたは複数の特徴は、場合によっては、組み合わせから削除することが可能であり、その組み合わせは、サブコンビネーションまたはサブコンビネーションのバリエーションとして請求されることが可能である。
【００９２】
さらに、操作は、図面に示されるか、または特定の順序で明細書に記載されるが、そのような操作は、望ましい結果を達成するために、示される特定の順序または連続した順序で、またはすべての操作が実行される必要はない。図示または説明されていない他の操作は、例示的な方法および工程に組み込むことができる。例えば、１つまたは複数の追加の操作は、説明された操作のいずれかの前、後、同時、または間に実行することができる。さらに、他の実装では、操作を再配置または再配列することができる。当業者は、いくつかの実施形態では、図示および／または開示された工程で行われる実際のステップは、図に示されるものとは異なる場合があることを理解するであろう。実施形態に応じて、上記の特定の工程が削除されてもよく、他の工程が追加されてもよい。さらに、上記開示された特定の実施形態の特徴および属性は、追加の実施形態を形成するために異なる方法で組み合わせることができ、それらのすべては本開示の範囲内に含まれる。また、上記の実装におけるさまざまなシステムコンポーネントの分離は、すべての実装においてそのような分離が必要であると理解されるべきではなく、説明されているコンポーネントおよびシステムは、一般に、単一の製品に統合するか、複数の製品にパッケージ化できることが理解されるべきである。例えば、本明細書に記載されるエネルギー貯蔵システムの構成要素のいずれかは、別個に提供され得るか、または一緒に統合され（例えば、一緒にパッケージングされるか、または一緒に取り付けられ）、エネルギー貯蔵システムを形成し得る。
【００９３】
本開示のために、特定の態様、優位性、および新規の特徴が本明細書で説明されている。必ずしもすべてのそのような利点が特定の実施形態に従って達成されるとは限らない。したがって、例えば、当業者は、本開示は、本明細書で教示または示唆され得る他の利点が必ずしも達成される必要はなく、本明細書で教示される１つの利点または一群の利点を達成する方法で具体化または実行されてもよいことを認識するであろう。
【００９４】
「可能である」「し得る」「できる」「でもよい」などの条件付き文言は、一般的に、特に明記されていない限り、または使用されている文脈内で別に理解されていない限り、特定の実施形態は、他の実施形態は含まない一方で、特定の特徴、要素、および／またはステップを含むことを伝えることを意図している。したがって、そのような条件付き文言は、一般に、１以上の実施形態に機能、要素、および／またはステップが必要であること、または、１以上の実施形態がユーザーの入力もしくは指示の有無にかかわらず、これらの機能、要素、および／またはステップが特定の実施形態に含まれるかもしくは実行されるかどうかを決定するためのロジックを必ず含むことを意図するものではない。
【００９５】
「Ｘ、Ｙ、およびＺの少なくとも１つ」などの接続詞は、特に明記されていない限り、品目や用語などを伝えるために一般的に使用される状況とは別に理解され、Ｘ、ＹまたはＺのいずれか、も同じである。したがって、そのような接続詞は、特定の実施形態が少なくとも１つのＸ、少なくとも１つのＹ、および少なくとも１つのＺの存在を必要とすることを示唆することを一般に意図するものではない。
【００９６】
本明細書で使用される「およそ」、「約」、「おおむね」、および「実質的に」などの程度を示す語は、記載された値、量、または特性に近い値、量、または特性を示し、それでも所望の機能を実施するか、または所望の結果を達成するものを示す。例えば、「およそ」、「約」、「おおむね」、および「実質的に」という言葉は、期待される機能や結果に応じて、記載された量の１０％未満、５％未満、１％未満、および０．１％未満を示すことがある。
【００９７】
本開示の範囲は、このセクションまたは本明細書の他の場所における好ましい実施形態の特定の開示によって限定されることを意図せず、このセクションもしくはこの仕様の他の場所に提示されている、または将来提示される請求項によって定義される場合がある。請求項の文言は、請求項で使用される文言に基づいて広く解釈されるべきであり、本明細書に記載された例に限定されず、または出願の審査中に、その例は非限定的であると解釈されるべきである。
【図１】
2021503692.tif 000009
【図２】
2021503692.tif 000010
【図３Ａ】
2021503692.tif 000011
【図３Ｂ】
2021503692.tif 000012
【図４Ａ】
2021503692.tif 000013
【図４Ｂ】
2021503692.tif 000014
【図５】
2021503692.tif 000015
【図６Ａ】
2021503692.tif 000016
【図６Ｂ】
2021503692.tif 000017
【図７Ａ】
2021503692.tif 000018
【図７Ｂ】
2021503692.tif 000019
【図８Ａ】
2021503692.tif 000020
【図８Ｂ】
2021503692.tif 000021
【図８Ｃ】
2021503692.tif 000022
【図９Ａ】
2021503692.tif 000023
【図９Ｂ】
2021503692.tif 000024
【図１０Ａ】
2021503692.tif 000025
【図１０Ｂ】
2021503692.tif 000026
【国際調査報告】
2021503692.tif 000027
2021503692.tif 000028
2021503692.tif 000029
2021503692.tif 000030
2021503692.tif 000031
2021503692.tif 000032
2021503692.tif 000033